"二次電池用正極材であって、化学式がA3XMO24H6A:周期律表第1族の第2~4周期の元素、X:周期律表第13族第2~5周期の元素、M:周期律表第5~6族の第4~6周期の元素、からなるポリオキソメタレートを含む正極材。前記化学式において、AがLi,Na、Kのいずれか一であり、XがAlあるいはGaであり、MがV、Mo,Nbのいずれか一である、請求項1に記載の正極材。前記二次電池がLiイオン二次電池である請求項1または2に記載の正極材。本発明の課題は、低コストで、高エネルギー密度、さらには優れたサイクル特性を有するリチウムイオン二次電池等の二次電池用正極材を提供することである。本発明者らは鋭意検討を重ねた結果、上記課題を解決する、分子性クラスタ-イオンを有する正極材を見出した。すなわち、本発明によれば以下の正極材が提供される。1二次電池用正極材であって、化学式がA3XMO24H6A:周期律表第1族の第2~4周期の元素、X:周期律表第13族第2~5周期の元素、M:周期律表第5~6族の第4~6周期の元素からなるポリオキソメタレートを含む正極材。2前記化学式において、AがLi、Na、Kのいずれか一であり、XがAlあるいはGaであり、MがV、Mo,Nbのいずれか一である、請求項1に記載の正極材。3前記二次電池がLiイオン二次電池である請求項1または2に記載の正極材。以下、図面を参照しつつ本発明の実施の形態について説明する。本発明は、以下の実施形態に限定されるものではなく、発明の範囲を逸脱しない限りにおいて、変更、修正、改良を加え得るものである。本発明のポリオキソメタレートPOMは周期律表第5族あるいは第6族の遷移金属MM=V、Mo、Nb等が形成する分子性クラスターイオンである。ポリオキソメタレートは、第5族あるいは第6族の遷移金属の酸化力を利用した酸化触媒として従来から知られているが、一方では、溶液中で分子単体として安定に存在するため、分子単位でリチウムが脱挿入する機能を有すると考えられ、リチウムイオン二次電池電極材料として期待される。代表的なポリオキソメタレートとしては、Keggin型ポリオキソメタレートが知られているが、クラスタ-イオンユニットの構造安定性が低く、例えばKeggin型ポリオキソモリブデイトであるK3PMo12O40を正極材とするリチウム二次電池正極特性では急速に容量劣化を生じる。本発明では、クラスタ-イオンユニットが密な構造を有し、共有結合性が高く、分子ユニット中の非反応元素割合が高いAnderson型ポリオキソメタレートが好ましい。ポリオキソメタレートの化学式は、XM6O24y-Xは周期律第15族~第16族の第4~第6周期の元素であり、より具体的には、Te5、Sb5等であるあるいはX’M6O24H6Z-X’は周期律表第13族第2~5周期の元素であり、より具体的にはAl、Gaである。より好ましくは、X’M6O24H6Z-X’は周期律表第13族第2~5周期の元素であり、より具体的にはAl、Gaである。なお、Mは周期律表第5~6族の第4~6周期の元素、より具体的にはV、Mo,Nbである。<粉末合成>Anderson型ポリオキソメタレートの粉末合成、および比較としてKeggin型ポリオキソメタレートの粉末合成は以下の様に行った。実施例1:Na3AlMo6O24H67H2Oの合成モリブデン酸ナトリウム35gと塩化アルミニウム08290gを25mlの水に溶解させ、pH18になるまでHClを加えた。その後、しばらく加熱撹拌を行い、脱水させることで結晶を得た。その結晶をろ過、洗浄し、80°Cで乾燥させた。実施例2:Li3AlMo6O24H67H2Oの合成モリブデン酸リチウム5gと塩化アルミニウム04592gを30mlの水に溶解させ、pH35になるまでHClを滴下した。しばらく加熱撹拌を行い、水を蒸発させることで結晶を得た。比較例:K3PMo12O40の合成ケギン型ポリオキソメタレートK3PMo12O40の合成には、市販のH3PMo12O40を蒸留水に溶解させ、塩化カリウムを過剰に加え、析出した沈殿をろ過した。得られた沈殿は、未反応の塩化カリウムを除去するために蒸留水で洗浄し、その後120°Cで乾燥させた。これら実施例1、実施例2、および比較例の粉末結晶の同定は、X線回折XRD、フーリエ変換赤外線分光硬度計FT-IR、およびRaman分光法により行った。次にポリオキソメタレートの粉末試料を導電材であるアセチレングラックと重量比1:2の割合で混合して外径10mm、厚み1mmの正極合材を用い、負極に外径8mm、厚み05mmの金属リチウムから成る負極材、電解液として1MLiPF6を含むエチレンカーボネートECとジエチルカーボネートDECとの混合溶媒EC:DEC=3:7体積比を用いてコイン型電池を作成し、電気化学測定を行った。50μAの定電流にて充電あるいは放電した場合の、正極試料の単位重量あたりの電気容量と電池電圧を測定した。実施例1Anderson型ポリオキソメタレートとしてNa3AlMo6O24H6粉末を用い、アセチレンブラックとの混合を500rpmで1時間、外径55mmのボールミルで直径10mmと5mmの2種類のボールを使った混合と、比較として手混ぜ混合を行った。充放電結果を図3に示す。この結果から手混ぜ混合の場合はボールミル混合に比して、充電容量が小さく、また放電時の電圧降下が早いことがわかる。ボールミル混合では充電容量は280mAh/g以上の大きな値を示した。実施例2Anderson型ポリオキソメタレートとしてNa3GaMo6O24H6粉末を用い、アセチレンブラックとの混合を500rpmで1時間、外径55mmのボールミルで直径10mmと5mmの2種類のボールを使った混合と、比較として手混ぜ混合を行った。充放電結果を図4に示す。実施例2は実施例1とほぼ同様の結果となった。次に、上記実施例1と2について、18回の充放電サイクルを行い、容量低下を調べた。比較のため、Keggin型ポリオキソメタレートであるK3PMo12O40を正極材に用いた電池も評価した。K3PMo12O40を正極材に用いると、数サイクルで30という大きな容量低下が見られたが、実施例1および実施例2のAnderson型ポリオキソメタレートを正極に用いた電池では大きな容量低下は見られなかった。"